Brevet FR2961911A1 — publié le 20111230

La présente invention porte sur un dispositif de détection de rayonnements ionisants, par exemple des rayonnements gamma, à résolution spatiale, ainsi que sur un procédé de fabrication d'un tel dispositif. Le dispositif peut être utilisé dans le domaine de la sécurité, ou pour des études d'imagerie scientifique ou médicale, comme la tomographie d'émission monophotonique (TEMP). On connaît des détecteurs utilisant un cristal semi-conducteur, par exemple de tellurure de cadmium (CdTe) ou de tellurure de cadmium-zinc (CdZnTe), au sein duquel est appliqué un champ électrique par une anode et une cathode disposées de part et d'autre du cristal. Les rayonnements ionisants interagissant avec le cristal provoquent des séparations de charges, c'est-à-dire la formation des paires électron-trou, l'électron et le trou, initialement formés au même endroit, migrant rapidement sous l'effet du champ électrique selon des sens opposés. On peut alors collecter les électrons et/ou les trous, c'est-à-dire former un signal électrique à partir des charges circulant vers l'anode et/ou les charges circulant vers la cathode, le signal électrique ainsi mesuré reflétant l'interaction du rayonnement ionisant dans le semi-conducteur. On précise qu'outre les rayonnements gamma, les rayons alpha, béta, X et les neutrons peuvent être détectés à l'aide de tels détecteurs à semi- conducteur. Quelques détecteurs à semi-conducteur à résolution spatiale à deux dimensions sont connus, et offrent de meilleures perspectives en matière de résolution spatiale que les détecteurs basés sur la scintillation d'un cristal ou d'un plastique en réaction à des photons, X ou gamma, largement répandus. Les détecteurs à semi-conducteur à résolution spatiale sont notamment susceptibles de permettre de réaliser de l'imagerie médicale, basée sur l'utilisation d'un produit radioactif émetteur de rayonnements gamma injecté au patient ou à un animal et se fixant sélectivement dans son organisme. On connaît ainsi des détecteurs à semi-conducteur utilisant une cathode sur une face du cristal semiconducteur, et une matrice rectangulaire de pixels formant des anodes sur l'autre face, chaque pixel définissant à la fois la coordonnée X et la coordonnée Y. Une telle structure est qualifiée de structure « n2 », n désignant le nombre de pixels anodiques alignés suivant l'un des côtés du semi-conducteur, considéré carré. Elle est complexe à mettre en oeuvre dès que la valeur de n augmente, puisqu'il est nécessaire de mettre en place des contacts et des conducteurs électriques pour extraire le signal de chaque pixel, et d'installer un grand nombre de voies de traitement des signaux. Ainsi, cette solution devient peu praticable dès que les besoins en résolution spatiale et en surface de détection augmentent. Or, en matière médicale, la résolution spatiale souhaitée est inférieure au millimètre, et il est nécessaire de bénéficier d'un champ de vue de plusieurs centimètres carrés (par exemple 5x5 cm2 pour des applications sur un petit animal). De plus, il est souhaitable que les détecteurs et l'électronique qu'ils embarquent occupent un volume compact, de manière à les rendre plus maniables dans un espace contraint, comme dans le domaine de l'imagerie médicale, où il est nécessaire de placer le détecteur au plus prés de l'organe étudié, alors que l'accès à celui-ci peut être malaisé. Des structures permettant l'installation d'un plus petit nombre de voies électroniques tout en conservant une bonne résolution spatiale sont donc 25 recherchées. On connaît notamment des structures désignées sous le terme générique de structures « 2n ». Dans le cas des semi-conducteurs pour lesquels les électrons et les trous ne migrent pas à la même vitesse, ce qui est le cas du CdZnTe ou du 30 CdTe, ces structures comportent généralement une cathode sur une face du cristal semiconducteur, et utilisent deux séries d'électrodes sur la face opposée, les électrodes étant étendues selon l'une ou l'autre des dimensions de la surface du cristal. La désignation « 2n » signifie alors que si l'on souhaite réaliser un imageur à n2 pixels, on utilise non pas n2 anodes pixellisées à la surface du matériau semi-conducteur, mais n électrodes longilignes formant une première série d'électrodes et n autres électrodes également longilignes, formant une deuxième série d'électrodes. Les électrodes de la première série définissent la coordonnée X et sont déposées à même le matériau semi-conducteur. Il s'agit d'électrodes collectantes, car elles collectent des porteurs de charge migrant dans le détecteur. Lorsque ces derniers sont des électrons, les électrodes collectantes sont des anodes. Les électrodes de la deuxième série sont disposées de manière transversale aux électrodes de la première série, et définissent la coordonnée Y. Elles ne collectent pas de porteurs de charge, mais elles produisent un signal induit par le déplacement de porteurs de charges dans le matériau détecteur, incluant un maximum et un minimum de potentiel. On les qualifie donc d'électrodes non collectantes. Dans le document US6037595, un tel système « 2n » appelé « cross-strip detector » est présenté. Les électrodes d'une première série d'électrodes sont construites par l'utilisation d'anodes ponctuelles, déposées sur le matériau semi-conducteur et reliées entre elles au sein de colonnes par des câbles conducteurs circulant à distance du matériau semi-conducteur. Des électrodes originellement mises en place à la surface du semi-conducteur pour protéger les anodes ponctuelles vis-à-vis des effets électrostatiques induits à distance par le déplacement des électrons et des trous dans le volume de semi-conducteur sont utilisées pour former la deuxième série d'électrodes. Elles sont organisées sous forme de lignes, en étant elles aussi reliées par des câbles conducteurs circulant à distance du matériau semi-conducteur. Ces électrodes ne collectant pas les électrons mais mesurant seulement des effets induits, on peut les qualifier de « non-collectantes ». Dans une variante décrite dans ce document et utilisant une couche de matériau isolant pour séparer le matériau détecteur et les électrodes non collectantes, cette couche de matériau isolant est déposée sur la face du détecteur. Les électrodes non collectantes sont alors soit formées sur la couche d'isolant, soit formées sur un substrat séparé, lequel est ensuite rapporté sur la couche d'isolant. Pour s'assurer que les électrons sont effectivement collectés par les anodes ponctuelles, une grille de focalisation maintenue à un potentiel intermédiaire entre les potentiels cathodiques et anodiques est utilisée pour orienter les électrons. Dans le document Single-sided CZT Strip detectors (J. Macri et al., IEEE, Vol 51, n°5, oct 2004), au lieu d'utiliser une grille de focalisation, les électrodes non-collectantes sont elles-mêmes portées à un potentiel intermédiaire entre les potentiels cathodiques et anodiques. Dans les deux cas, l'installation des câbles conducteurs, en dehors du plan des anodes ponctuelles, complique considérablement la fabrication, notamment quand les besoins en résolution spatiale ou surface augmentent. L'utilisation de potentiels différents pour les deux séries d'anodes ou pour la grille de focalisation constitue aussi une difficulté, car des courants de surface apparaissent dès que l'état de surface du semi-conducteur ou des autres matériaux utilisés n'est pas parfait. De plus, un procédé de réalisation selon la variante du document US6037595 nécessite l'utilisation d'un matériau diélectrique que l'on puisse déposer à une température pouvant être supportée par le matériau semi- conducteur sur lequel est réalisé le dépôt. A défaut, le matériau semi-conducteur est déterioré. Cette condition de température est particulièrement contraignante dans le cas ou le matériau semi-conducteur comprend du CdTe ou du CdZnTe, de tels matériaux se dégradant dès que la température excède 80°C. On connaît également du document EP1739458 un détecteur utilisant deux séries d'électrodes disposées dans deux plans distincts parallèlement à la surface du semi-conducteur, toujours du même côté de celui- ci, les électrodes étant sous forme de bandes et les deux séries d'électrodes étant séparées par un matériau électriquement isolant. L'épaisseur de celui-ci est ajustée pour obtenir un compromis entre détection du signal induit et isolation des électrodes non collectantes. Au cours de la fabrication d'un tel dispositif, le dépôt d'un matériau isolant sur la surface du semi-conducteur est malaisé, car à faible température, l'adhésion risque d'être insuffisante et l'épaisseur mal contrôlée, et à forte température, le semiconducteur risque d'être endommagé. De plus, on souhaite naturellement améliorer le rapport entre le signal mesuré par les électrodes non collectantes et le bruit que celles-ci subissent, notamment le bruit apparaissant par effet capacitif, du fait de la collection de charges par les anodes collectantes situées à proximité. Dans ce contexte, la présente invention a pour objet de fournir des détecteurs à semi-conducteur de type « 2n », présentant des performances améliorées en termes de rapport signal sur bruit. Pour cela, l'invention consiste, selon un premier aspect, en un dispositif de détection de rayonnements ionisants comportant un volume de matériau semi-conducteur apte à subir une séparation locale de charges entre charges positive et négative sous l'effet d'une radiation ionisante, au moins deux électrodes d'une première série d'électrodes sur une surface dudit volume de semi-conducteur, un support portant au moins deux électrodes d'une deuxième série d'électrodes recouvertes d'une épaisseur de matériau isolant électrique qui présente une surface à l'opposé des électrodes de la deuxième série et contre ladite surface du volume de semi-conducteur, caractérisé en ce que le choix du matériau diélectrique répond à certains critères, permettant de surmonter les difficultés rencontrées avec l'expérience dans l'utilisation des structures décrites dans l'art antérieur. Notamment, il est avantageux que le matériau isolant électrique ait une résistivité supérieure ou égale à 1011 n .cm et une permittivité diélectrique relative supérieure à 5. Un tel dispositif a des performances accrues en matière de résolution spatiale, le bruit subi par les électrodes non collectantes étant particulièrement faible pour des épaisseurs de matériau rendant possible la mesure d'un signal induit exploitable. Le rapport signal mesuré par les électrodes non collectantes sur bruit subi par ces électrodes est de plus particulièrement élevé. Le dispositif est de fabrication facilitée car l'épaisseur de matériau diélectrique n'a pas besoin d'être particulièrement faible. Le choix d'un matériau possédant de telles propriétés particulières va à l'encontre des enseignements de l'art antérieur, qui, soit enseignait d'adapter l'épaisseur du matériau à sa permittivité, soit enseignait d'utiliser une grille de contrôle pour diriger les électrons vers les électrodes collectantes, le matériau diélectrique n'étant qu'optionnel. Dans certains modes de réalisation, la permittivité relative du matériau diélectrique est supérieure à 10. Avec une telle permittivité, le signal induit sur les électrodes non collectantes est moins dépendant de variations locales d'épaisseur du matériau diélectrique, ou de la présence d'hétérogénéités entre le matériau détecteur et les électrodes non collectantes, de telles hétérogénéités étant par exemple des bulles d'air ou des impuretés dans le matériau diélectrique. Selon une autre définition de l'invention, le matériau isolant a de plus une résistivité supérieure à 10 fois celle du matériau semi-conducteur. Cette dernière caractéristique permet un couplage capacitif entre les électrodes non collectantes et le matériau semi-conducteur. Selon un autre aspect de l'invention, la forme des électrodes non collectantes satisfait certaines conditions permettant d'optimiser le rapport signal sur bruit. L'invention consiste, selon cet aspect, en un dispositif de détection de rayonnements ionisants comportant un volume de matériau semi-conducteur apte à subir une séparation locale de charges entre charges positive et négative sous l'effet d'une radiation ionisante, au moins deux bandes formant électrodes d'une première série d'électrodes sur une surface dudit volume de semi-conducteur, un support portant au moins deux électrodes d'une deuxième série d'électrodes recouvertes d'une épaisseur de matériau isolant électrique, une surface de l'épaisseur de matériau diélectrique à l'opposé des électrodes de la deuxième série étant contre ladite surface du volume de semi-conducteur, caractérisé en ce qu'une électrode de la deuxième série d'électrodes comporte au moins deux portions élargies pour mesurer un signal, une bande formant électrode de la première série d'électrodes étant positionnée en vis-à-vis d'un espace entre les deux portions élargies. Cette caractéristique permet d'obtenir un angle solide par lequel l'électrode non collectante voit le matériau semi-conducteur moins encombré par les électrodes collectantes proportionnellement à la surface de l'électrode non collectante que dans une structure selon l'art antérieur. Le bruit qui est subi par l'électrode non collectante est diminué et du signal mesuré par l'électrode non collectante est augmenté par rapport aux dispositifs antérieurs. Selon encore un autre aspect de l'invention, celle-ci consiste en un dispositif de détection de rayonnements ionisants comportant un volume de matériau semi-conducteur apte à subir une séparation locale de charges entre charges positive et négative sous l'effet d'une radiation ionisante, sur une surface dudit volume de semi-conducteur au moins deux bandes formant électrodes d'une première série d'électrodes, un support portant au moins deux électrodes d'une deuxième série d'électrodes recouvertes d'une épaisseur de matériau isolant électrique, une surface de l'épaisseur de matériau diélectrique à l'opposé des électrodes de la deuxième série étant contre la première surface, caractérisé en ce qu'une bande formant électrode de la première série d'électrodes a une largeur inférieure à une largeur d'une électrode de la deuxième série d'électrodes, par exemple d'un facteur 2 à 5. Cette caractéristique permet d'obtenir un angle solide par lequel l'électrode non collectante voit le matériau semi-conducteur moins encombré par les électrodes collectantes que dans une structure selon l'art antérieur. Le du rapport signal produit par l'électrode non collectante sur bruit subi par celle-ci est augmenté par rapport aux dispositifs antérieurs. L'invention fournit aussi un procédé de fabrication d'un détecteur de ce type qui soit facile à mettre en oeuvre pour des grandes séries de dispositifs, des dispositifs à grande résolution spatiale, et des dispositifs de grande taille. Ainsi, l'invention consiste, selon cet aspect, en un procédé de fabrication d'un dispositif de détection de rayonnements ionisants comprenant un volume de matériau semi-conducteur apte à subir des séparations locales de charges entre charges positive et négative sous l'effet de radiations ionisantes, ledit volume de matériau semiconducteur comportant, sur une surface dudit volume dite première surface, au moins deux électrodes d'une première série d'électrodes, caractérisé en ce qu'il comprend une étape d'assemblage d'une part dudit volume de matériau semi-conducteur et d'autre part d'un support portant au moins deux électrodes d'une deuxième série d'électrodes recouvertes d'une épaisseur de matériau isolant électrique présentant, à l'opposé des électrodes de la deuxième série d'électrodes, une surface dite deuxième surface, la deuxième surface étant disposée pour l'étape d'assemblage contre la première surface. Grâce à ce procédé, on peut préalablement préparer le matériau isolant électrique à haute température, avec une épaisseur, une planéité et une adhésion maîtrisées et sans avoir à le déposer sur le volume de matériau semi- conducteur, du fait de l'utilisation d'un support, ce qui permet de préserver les propriétés remarquables du cristal de semi-conducteur. Ce procédé permet ainsi aussi de choisir un matériau diélectrique sans être limité par la température maximale supportable par le matériau détecteur. Enfin, ce procédé permet de mieux contrôler la présence de matériaux indésirables, et notamment des bulles d'air, entre les électrodes non collectantes et le matériau détecteur. Le procédé peut comprend une étape préalable de préparation du volume de semi-conducteur par dépôt de bandes formant les électrodes de la première série d'électrodes à la surface dudit volume de semi-conducteur, et une autre étape préalable de formation des électrodes de la deuxième série d'électrodes sous forme de circuits imprimés à la surface du support. Le procédé comprend, aussi, dans certaines mises en oeuvre, une étape préalable de dépôt d'une quantité du matériau isolant électrique pour recouvrir les électrodes de la deuxième série d'électrodes. De préférence, le matériau isolant électrique a une permittivité relative comprise entre 5 et 15, et une résistivité comprise entre 1011 et 1012 n .cm, des gammes de valeur qui ont permis d'obtenir des résultats excellents en termes de rapport signal sur bruit. De préférence également, au moins une électrode de la première série d'électrodes a une largeur inférieure à une largeur d'une électrode de la deuxième série d'électrodes. Selon certains modes de réalisation, une électrode de la deuxième série d'électrodes comporte au moins deux portions élargies pour mesurer un signal induit par les mouvements de charge dans le volume de matériau semi-conducteur, et l'étape d'assemblage est effectuée en sorte de mettre en vis-à- vis une électrode de la première série d'électrodes et un espace entre les deux portions élargies. Si l'électrode de la deuxième série d'électrodes est fabriquées sous forme de circuit imprimé déposé sur une surface plane, alors la caractéristique précédente est mise en oeuvre en diminuant une largeur de l'électrode entre les deux portions élargies par rapport à la largeur des portions élargies, mais en conservant une largeur suffisante pour la conduction. Si l'électrode est fabriquée d'une autre manière, par exemple avec des liaisons filaires, la largeur de la portion rétrécie peut être réduite à zéro, la conduction se faisant alors dans un plan en arrière du plan des portions élargies servant à la collection, vis-à-vis du semi-conducteur. Le support peut être en céramique, par exemple en alumine. L'invention va maintenant être décrite en relation avec les figures annexées. La figure 1 est une vue de face d'un cristal de semi-conducteur à l'issue d'une étape préliminaire d'un mode de réalisation d'un procédé selon l'invention. La figure 2 est une vue de trois-quarts d'un cristal analogue de semi-conducteur à l'issue de la même étape préliminaire d'un mode de réalisation d'un procédé selon l'invention. La figure 3 est une vue de face d'un support à l'issue d'une autre étape préliminaire du même mode de réalisation d'un procédé selon l'invention. La figure 4 est une vue de face d'un support similaire à celui présenté en figure 3, mais dans le cadre d'une variante de l'invention. La figure 5 présente une vue de coupe d'un support similaire à ceux présentés en figures 3 et 4, à un stade ultérieur d'un procédé selon un mode de réalisation de l'invention. La figure 6 présente le résultat d'une étape d'assemblage au cours de la mise en oeuvre d'un procédé selon l'invention. La figure 7 présente un dispositif selon un mode de réalisation de l'invention, le semi-conducteur étant représenté transparent pour mettre en évidence les deux séries d'anode du dispositif. La figure 8 présente des détails du dispositif de la figure 6. La figure 9 présente un dispositif selon un mode de réalisation de l'invention. La figure 10 présente un signal obtenu sur une électrode non- collectante d'un dispostif selon un mode de réalisation de l'invention. La figure 11 présente un objet de test simulant un organe humain, utilisé pour tester les dispositifs selon l'invention. La figure 12 présente une image obtenue avec un dispositif selon un mode de réalisation de l'invention et l'objet de test de la figure 10, simulant ainsi une expérimentation médicale, avec ici, quatre détecteurs juxtaposés. En figure 1, on a représenté un volume parallélépipédique de cristal de semi-conducteur 100 vu du dessus formant sous cet angle un carré. Le matériau semi-conducteur est ici du tellurure de cadmium-zinc. D'autres matériaux semi-conducteurs peuvent être utilisés. Le côté du carré est de quelques centimètres, ici 2.5 cm. Sur la surface de la face visible du volume 100, sont déposées des bandes métalliques 110, à même le matériau semi-conducteur, le métal utilisé ici étant de l'or, ou selon une variante du platine. D'autres métaux conducteurs peuvent être utilisés. En figure 1, douze bandes métalliques, dites premières bandes, ou premières électrodes, ou anodes, 110 sont présentes parallèlement les unes aux autres suivant une direction parallèle à l'un des côtés du carré, qualifiée de première direction pour les besoins de l'exposé, et référencée 105. Les bandes métalliques sont en contact électrique avec le volume de matériau semiconducteur (100). Les premières bandes 110 sont réparties sur l'ensemble de la surface du volume de semi-conducteur 100. Chacune d'entre elles a une largeur constante, le pas entre chaque bande, défini comme la distance séparant les axes centraux de deux bandes consécutives étant compris entre 500 µm et 1 millimètre, et dans le mode de réalisation présenté étant précisément de 750 µm. La largeur de chaque première bande 110 est de 150 µm, soit à peu près 1/5ème du pas. La largeur des premières bandes 110 est déterminée conformément à l'invention. Les premières bandes 110 courent sur l'ensemble de la longueur d'un côté du volume de semi-conducteur 100. Celui-ci a une épaisseur égale à 5mm. L'ensemble des premières bandes 110 constitue une série d'électrodes 130. A chacune des extrémités de chaque bande 110 est présent une zone métallique élargie 120 qualifiée de contact 120 du fait de sa fonction. L'épaisseur des premières bandes 110 est de l'ordre de quelques µm et, dans le mode de réalisation présenté, est de 3 µm, les anodes ayant été déposées par une technique classique de lithographie. La face du volume de semiconducteur portant les premières bandes 110 constitue une surface 160, dite première surface pour les besoins de l'exposé. L'épaisseur des premières bandes 110 étant faible par rapport à l'aire considérée, la surface 160 est sensiblement plane. Dans certaines variantes non représentées, les premières bandes 110 ont une largeur qui n'est pas constante sur toute leur longueur, et dans d'autres variantes, elles n'ont pas toutes la même largeur ou la même forme. Ces premières bandes, ou premières électrodes, sont disposées au contact du matériau semi-conducteur. Elles sont donc destinées à la collecte de porteurs de charges. Lorsque ces porteurs de charges sont des électrons, cas le plus fréquent, ces premières électrodes sont des anodes. Lorsque ces porteurs de charge sont des trous, ces premières électrodes sont des cathodes. Dans la suite de la description, on se placera dans le cas ou ces premières électrodes sont des anodes, le matériau détecteur étant du CdTe. En figure 2, on a représenté un volume de semi-conducteur 100 similaire à celui représenté en figure 1, vu cette fois de 3/4. On distingue une série 130 d'électrodes comportant cette fois-ci trente-deux anodes 110 de largeurs constantes. Le volume de semi-conducteur 100 a une surface carrée de côté 2.5 cm. Le pas entre les anodes 110 de la série 130 est de 750 µm. Les contacts 120 n'apparaissent pas sur la figure du fait de leur petite taille. En figure 3, on a représenté un support 300 à la surface duquel sont déposées des deuxièmes bandes 310 métalliques, également désignées par le terme deuxièmes électrodes ou électrodes non collectantes : dix deuxièmes bandes métalliques 310 sont ici représentées. Le matériau les constituant peut être de l'or ou du platine ou un autre métal conducteur. Les deuxièmes bandes 310 s'étendent suivant une deuxième direction 305 parallèle à l'un des côtés du support 300. Dans cet exemple, La deuxième direction 305 est, au cours du procédé de fabrication, placée orthogonalement à la première direction 105. Les deuxièmes bandes 310 constituent une deuxième série d'électrodes, référencée par la suite série d'électrodes 330. Elles sont parallèles les unes aux autres et disposées à une distance les unes des autres correspondant à un pas de 750 µm. Leur largeur est de 650 µm. La distance séparant les bords adjacents de deux bandes 310 consécutives est donc de l'ordre de 100 µm, ce qui garantit une isolation électrique entre deux deuxièmes bandes 310 voisines. Conformément à un aspect avantageux de l'invention, les deuxièmes bandes 310 sont plus larges que les premières bandes 110, et préférentiellement entre 2 et 5 fois plus larges. Dans le mode de réalisation présenté, ce rapport est de 4.3, ce qui, une fois le procédé de fabrication achevé, permet d'obtenir un rapport signal sur bruit particulièrement élevé pour les électrodes non collectantes. Comme le volume de semi-conducteur de la figure 1, le support 300 est un carré de dimension environ 2,5 cm de côté, les bandes 310 courant sur toute la longueur d'un des côtés du carré. On note qu'en figure 3, les deuxièmes bandes 310 ont une largeur constante, mais selon des variantes, leur largeur pourrait ne pas être constante sur toute leur longueur. L'impédance des bandes est limitée. Le support 300 est un volume de céramique, et plus précisément il s'agit ici d'alumine à 96 %. Les deuxièmes bandes 310 sont déposées par sérigraphie, leur préparation comprenant une étape de cuisson d'une pate conductrice. Ainsi, les deuxièmes bandes 310 constituent chacune un circuit imprimé sur le support 300. Le support 300 peut constituer un élément d'un caisson pour circuit de lecture, embarquant l'électronique nécessaire au traitement des signaux collectés à l'aide des différentes électrodes. Le matériau le constituant a été choisi en raison de sa rigidité et de sa bonne stabilité mécanique, compatible avec des procédés de dépôt à haute température. Selon des variantes, d'autres matériaux sont utilisés (SiO2, epoxy ou tout substrat isolant destiné à l'intégration de dispositifs électroniques). Sur les bords des deux côtés du support 300, sont présentes à la surface de ce support des zones de contact électrique 320. En figure 3, deux séries de douze zones de contact électrique 320 régulièrement espacées sur les deux côtés du support 300, parallèlement aux deuxièmes bandes 310, ont été représentées. L'épaisseur avec laquelle les bandes 310 ont été déposées est dans un mode de réalisation d'environ 10 µm. Dans un autre mode de réalisation, les bandes sont déposées avec deux passes de 15 pm chacune d'épaisseur résiduelle, soit avec une épaisseur finale de 30 pm. Cela permet de diminuer l'impédance de chaque bande, laquelle est, dans cet exemple, de l'ordre de 2 ç. Ces deuxièmes bandes ne sont pas destinées à collecter des porteurs de charges, mais à être isolées du matériau détecteur, de façon à générer un signal induit par le déplacement des porteurs de charges dans ce matériau. Il s'agit donc d'électrodes non collectantes. En figure 4, on a représenté une variante d'un support tel que représenté en figure 3. Le support 300 porte une série d'électrodes non collectantes 330 parallèles les unes aux autres, mais dont la largeur n'est pas constante. Ainsi, chaque électrode non collectante 310 comporte une succession de zones larges 312 et de zones étroites 313, suivant une forme de peigne. Cette forme de peigne est définie par une continuité de matière sur l'un des bords de la bande 310 et une forme crénelée sur l'autre bord de la bande 310. Alors que la largeur de la bande 310 est voisine de 700 µm dans les zones larges 312, elle n'est que de 150 µm au niveau des zones étroites 313. La largeur des zones étroites 313 est adaptée en sorte d'obtenir une conduction satisfaisante sur l'ensemble de la longueur de la bande 310, d'un bord à l'autre du support 330, soit sur environ 25 mm. La distance entre deux portions élargies 312 consécutives, au niveau d'un rétrécissement 313 est d'environ 150 µm. On voit sur la figure 18 portions élargies 312, mais dans un mode de réalisation chaque électrode en comporte 32. Sur une deuxième bande 310 donnée, les zones étroites 313 sont réparties régulièrement avec un pas égal au pas avec lequel les premières bandes 110 sont réparties sur le volume de semi-conducteur 100 (figure 1). Les deuxièmes bandes 310 sont de plus disposées en sorte que les successions de zones étroites 313 se fassent suivant une direction perpendiculaire à la direction 305. Sur un des bords du support 300, 18 zones conductrices 320 sont visibles, qualifiées, selon leur fonction, de contacts 320. Elles sont destinées à permettre la connexion des anodes 110, une fois le dispositif assemblé, comme on le verra en figures 6 et 8. Une électrode 340 de fonction similaire aux électrodes non collectantes 310 mais devant faire face à des contraintes d'isolation particulière du fait de la proximité des zones de contact 320 est présente entre la succession de zones de contact 320 et la première bande 310. Elle possède une géométrie en triangles successifs. Dans le mode de réalisation présenté, on a vu que les électrodes de la deuxième série d'électrodes sont fabriquées sous forme de circuits imprimés déposés sur une surface plane. La forme de peigne est obtenue en diminuant une largeur de l'électrode entre les deux portions élargies par rapport à la largeur des portions élargies, mais en conservant une largeur suffisante pour la conduction. Si les électrodes de la deuxième série d'électrodes sont fabriquées d'une autre manière, par exemple avec des liaisons filaires comme présenté dans US6037595, la largeur de la portion rétrécie peut être réduite à zéro, la conduction se faisant alors dans un plan en arrière du plan des portions élargies. En référence à la figure 5, une fois le support 300 préparé avec la succession des bandes 310 déposées à sa surface, on procède à un dépôt d'un matériau diélectrique 500, ou isolant électrique 500, sur l'ensemble de la surface des bandes 310 et des espaces vides les séparant, ainsi que les créneaux correspondant aux rétrécissements 313. Dans un mode de réalisation, cela est réalisé par une première étape de dépôt de matériau 500 entre les bandes 310, puis par une deuxième étape de dépôt de matériau 500 sur toute la surface du support 300. L'épaisseur de matériau diélectrique déposé au dessus des bandes 310 est de l'ordre de 10 pm et est adaptée notamment pour s'assurer que l'ensemble des électrodes est effectivement recouvert. Le matériau diélectrique 500 forme une surface plane 560 à l'opposé du support 300 et des bandes 310, de rugosité tout au plus quelques pm. Les bandes 310 sont noyées dans le matériau diélectrique 500. Le matériau diélectrique 500 utilisé dans un mode de réalisation est du ESL 4909-mod de Electro Science Laboratories, de résistivité 1011 n .cm et de permittivité relative £o égale à 9. Le dépôt est effectué dans ce cas à 850 °C. Dans d'autres modes de réalisation, il est effectué à d'autres températures, généralement supérieures à 100°C. Contrairement aux dispositifs de l'art antérieur, le fait de déposer un matériau diélectrique 500 sur un support 300 séparé du matériau semi-conducteur 100 permet de s'affranchir de la contrainte de température imposée par celui-ci. On peut alors choisir des matériaux diélectriques 500 déposés à haute température, sans risque de dégradation du matériau semi conducteur 100. Un tel dépôt à température adaptée permet un contrôle de la rugosité de la surface 560 du matériau diélectrique, qui est destinée à être appliquée contre la face du matériau semi-conducteur comprenant les anodes. La résistivité du matériau 100 étant de l'ordre de 1010 n .cm la résistivité du matériau diélectrique 500 lui est au moins 10 fois supérieure. Grâce à cette condition, le signal détecté par les électrodes non collectantes n'est pas perturbé par la collecte de porteurs de charges. On constate que les électrodes non collectantes sont suffisamment isolées. Si le matériau choisi a une permittivité relative et une resistivité respectant les conditions de l'invention, le signal produit par les électrodes non collectantes présente un rapport signal sur bruit satisfaisant. Un tel matériau permet une isolation électrique suffisante des électrodes non collectantes vis-à-vis du matériau semi-conducteur, tout en permettant un couplage capacitif entre ces électrodes et le semi-conducteur. Dans des variantes, l'épaisseur de matériau diélectrique séparant les électrodes non collectantes et les électrodes collectantes a une épaisseur de quelques dizaines de pm, par exemple de 2 à 50 pm. On appréciera que, quelque soit leur forme, les électrodes de la deuxième série d'électrodes 330 sont, dans un plan parallèle à la surface plane 560, allongées suivant la deuxième direction 305. En figure 5, on a également représenté une connexion 510 pour l'une des bandes 310 représentée. Cette connexion 510 traverse le volume du support 300 de part en part de manière à permettre la connexion électrique de la bande 310 à une voie de lecture électronique et la mesure du signal qui est détecté par cette bande. Bien qu'elles ne soient pas représentées en dehors de celle la plus à gauche, des connexions 510 existent pour chacune des bandes 310. On a également représenté en figure 5 une zone de contact 320 et une connexion traversante 520 pour la zone de contact 320. La connexion traversante 520 traverse le volume de céramique de manière à connecter la zone de contact 320 à des circuits de lecture pour mesurer des signaux électriques transmis par la zone de contact 320. Dans le mode de réalisation représenté, l'épaisseur de la zone de contact 320 est équivalente à l'épaisseur cumulée des bandes 310 et du matériau diélectrique 500 déposé sur celle-ci, ce qui a pour conséquence que la surface de la zone de contact 520 est dans le prolongement de la surface 560 du matériau diélectrique 500. Elle peut également être légèrement en retrait de cette dernière (de quelques pm), le retrait pouvant ensuite être occupé par de la colle, comme illustré en figure 6. En figure 6, on a représenté l'assemblage du volume de matériau semi-conducteur 100 de la figure 2 avec le support stratifié de la figure 5. Les première et deuxième directions 105 et 305 sont placées perpendiculairement l'une à l'autre et les surfaces 160 et 560 sont présentées en vis-à-vis l'une de l'autre. Dans une variante, sans être placées perpendiculairement l'une à l'autre, les première et deuxième directions sont placées transversalement l'une à l'autre. Dans une variante où le support de la figure 4 est utilisé, les zones étroites 313 sont placées à l'aplomb des premières bandes 110, chaque portion élargie 312 faisant alors face, à travers le matériau diélectrique 500 à une surface de matériau semi-conducteur 100 dépourvue de première bande 110. Cela permet, une fois le procédé de fabrication achevé, d'obtenir un rapport signal sur bruit particulièrement élevé pour les électrodes non collectantes. En effet, en plaçant ainsi les zones étroites 313, on minimise le couplage capacitif entre une première bande et une deuxième bande , un tel couplage étant une source de bruit affectant le signal délivré par les électrodes non collectantes. La vue de la figure 6 présente le support stratifié de la figure 5 sous le même angle que cette dernière figure, le volume de matériau semi-conducteur 100 étant placé de telle sorte qu'une unique première bande 110 est visible de gauche à droite de la figure. De la colle conductrice 610 a préalablement été posée sur la surface de la zone de contact 320 et participe donc à l'immobilisation de la zone de contact 320 et du volume de matériau semi-conducteur 100 lui faisant face. La surface 160 est présentée de telle sorte que chaque plot 120 fasse face à la zone de contact 320 et la colle 610 assure donc l'immobilisation ainsi que le contact électrique de la bande 110 avec la zone de contact 610. Cette épaisseur de colle sera choisie de façon à être la plus faible possible, par exemple de l'ordre de quelques pm à une dizaine de pm. La colle 610 utilisée est dans un mode de réalisation une colle conductrice polymérisable à basse température (on entend par là polymérisable à une température inférieure à 80°C), et plus précisément la colle EG8050. Grâce à la faible rugosité de la surface 560, on évite alors la présence de bulles d'air intempestives entre le matériau semi-conducteur 100 et les électrodes non collectantes 310, de telles bulles d'air étant susceptibles d'entraîner des hétérogénéités aléatoires de la résistivité et de la permittivité de la couche de matériau diélectrique. On comprend alors qu'avec un tel procédé, la résistivité et la permittivité de cette couche sont mieux contrôlées. Le détecteur est complété par une cathode unique, plane et de forme carrée positionnée sur la deuxième face du volume de semi-conducteur 100. Dans un mode de réalisation alternatif, on utilise une cathode segmentée en plusieurs cathodes élémentaires. En figure 7, on a représenté une vue de face du détecteur tel qu'obtenu en figure 6. Pour les besoins de la figure, le volume de matériau semi-conducteur 100 est représenté transparent de manière à faire apparaître les électrodes 110 et 310. On a représenté sur la figure les directions de ces électrodes, respectivement les directions 105 et 305. La figure 8 présente un agrandissement de la vue de la figure 7. On reconnaît une bande 110, au premier plan, perpendiculaire à une bande 310 et de largeur nettement inférieure. On reconnaît également un contact 120 pour la connexion du signal mesuré par l'électrode 110. En figure 9, on a représenté en vue de 3/4 un dispositif de détection comprenant quatre détecteurs réalisés selon l'invention et disposés jointifs les uns avec les autres sur un même support 300. Le dispositif final bénéficie donc d'une surface de détection de 5 cm de côté dans les deux directions de son plan, sans zone morte, les surfaces de détection étant jointives. La connectique relative à toutes les électrodes, qu'elles soient collectantes ou non collectantes est placée à l'intérieur du support 300, offrant ainsi une grande compacité. Le dispositif est mis sous tension, en appliquant une différence de potentiel entre chaque cathode et les bandes 110 qui vont servir d'anodes collectantes ou électrodes collectantes. Dans un mode préféré, la cathode est mise à un fort potentiel négatif, et les anodes sont à un potentiel proche de la masse, commun à toutes les anodes. Les bandes 310 vont servir d'électrodes non collectantes, mesurant le signal induit par le déplacement des charges dans le volume de semi-conducteur 100. Les électrodes non collectantes sont toutes mises à un même potentiel, qui dans un mode de réalisation est le même que celui des anodes collectantes. Dans une variante, les anodes collectantes et les électrodes non collectantes sont mises à des potentiels différents. En effet, le choix d'un matériau diélectrique tel que précédemment décrit rend les électrodes non collectantes isolées électriquement des anodes et du matériau semi-conducteur. En figure 10, on a représenté sur un même graphique un signal mesuré par une électrode non collectante 1100 et un signal mesuré par une électrode collectante (une anode) 1150 du dispositif selon l'invention. L'axe des abscisses présente le temps, avec une graduation en ps, et l'axe des ordonnées présente la différence de potentiel mesurée. On constate que l'anode voit son potentiel subir une chute subite d'environ 50 mV, et rester ensuite constant, alors que l'électrode non collectante voir une diminution transitoire de son potentiel d'environ 16 mV, celui-ci retrouvant rapidement sa valeur initiale. La variation du potentiel de l'électrode non collectante débute légèrement avant le début de la variation du potentiel de l'anode, comme cela est attendu pour un signal induit. Le rapport signal sur bruit observé à l'électrode non collectante est excellent, ce qui permet l'utilisation du dispositif pour une détection à forte résolution spatiale. En figure 11, on a représenté un dispositif de test simulant une thyroïde humaine au sein de laquelle est présent un isotope émetteur de rayons gamma, pour reproduire les conditions des expériences d'imagerie médicale. En figure 12, on a représenté le résultat d'imagerie obtenue selon l'invention. Il est remarquable que l'on retrouve dans cette image à deux dimensions précisément la structure de la thyroïde de la figure 11 avec une résolution spatiale d'images fines, une netteté et un contraste importants. Bien que présentée ci-dessus avec un cristal de tellurure de cadmium-zinc, l'invention peut être mise en oeuvre avec différents matériaux semi-conducteurs, comme l'arsenure de gallium GaAs, le silicium, l'iodure de mercure HgI2, le bromure de titane TiBr ou un autre matériau approprié, ayant de préférence une résistivité supérieure à 109 n .cm, cela permettant que le nombre de séparations de charge apparaissant en l'absence de toute radiation ionisante reste particulièrement limité. Par ailleurs, dans des modes de réalisation alternatifs, le matériau diélectrique 500 est du Dupont 5704, de permittivité relative comprise entre 8 et 10 et de résistivité proche de 1012 n .cm, ou du ESL 4905C de résistivité 1011 n .cm et de permittivité relative comprise entre 7 et 10. Un signal aux électrodes non collectantes a été obtenu pour chacun de ces matériaux diélectriques. On rappelle que la résistivité d'un matériau détecteur de type CdZnTe est de l'ordre de 1010 voire 1011 n .cm. Les matériaux isolants utilisés avantageusement ont une permittivité relative supérieure à 5, ou avantageusement à 6, voire à 8, et inférieure à 10 ou 15, et une résistivité comprise entre 1011 et 1012 n .cm. Le procédé est avantageux dans le cas ou le substrat et le détecteur sont aboutables : on peut les joindre deux à deux et constituer des dispositifs de détection de grande surface en minimisant les zones mortes, une zone morte étant une zone ne contribuant pas à la détection située à l'interface entre deux détecteurs adjacents. L'invention ne se limite pas aux modes de réalisation décrits mais s'étend à toutes les variantes à la portée de l'homme du métier. REVENDICATIONS1. Procédé de fabrication d'un dispositif de détection de rayonnements ionisants comprenant un volume de matériau semi-conducteur (100) apte à subir des séparations locales de charges entre charges positive et négative sous l'effet de radiations ionisantes, ledit volume de matériau semiconducteur (100) comportant, sur une surface dudit volume dite première surface (160), au moins deux électrodes (110) d'une première série d'électrodes (130), caractérisé en ce qu'il comprend une étape d'assemblage d'une part dudit volume de matériau semi-conducteur (100) et d'autre part d'un support (300) portant au moins deux électrodes (310) d'une deuxième série d'électrodes (330) recouvertes d'une épaisseur de matériau isolant électrique (500) présentant, à l'opposé des électrodes de la deuxième série d'électrodes (330), une surface dite deuxième surface (560), la deuxième surface (560) étant disposée pour l'étape d'assemblage contre la première surface (160). 2. Procédé de fabrication selon la revendication 1, caractérisé en ce qu'il comprend une étape préalable de préparation du volume de semi-conducteur (100) par dépôt de bandes formant les électrodes (110) de la première série d'électrodes (130) à la surface dudit volume de semi-conducteur (100). 3. Procédé de fabrication selon la revendication 2, le dépôt étant fait par lithographie. 4. Procédé de fabrication selon l'une des revendications de procédé précédentes, caractérisé en ce qu'il comprend une étape préalable de formation des électrodes (310) de la deuxième série d'électrodes (330) sous forme de circuits imprimés à la surface du support (300). 5. Procédé de fabrication selon l'une des revendications de procédé précédentes, caractérisé en ce qu'il comprend une étape préalable de dépôt d'une quantité du matériau isolant électrique (500) pour recouvrir les électrodes (310) de la deuxième série d'électrodes (330). 6. Procédé de fabrication selon l'une des revendications de procédé précédentes, caractérisé en ce que l'assemblage est effectué en utilisant de la colle (610). 10 7. Procédé de fabrication selon l'une des revendications de procédé précédentes, caractérisé en ce que le support (300) comportant au moins un élément conducteur de connexion (320) traversant le support (300) et affleurant sur le plan de la deuxième surface (560), l'assemblage est fait en sorte de mettre en contact une électrode (110) de la première série d'électrodes (130) et 15 ledit élément conducteur de connexion (320). 8. Procédé de fabrication selon la revendication précédente, caractérisé en ce que l'assemblage est effectué en utilisant une colle conductrice disposée entre ladite électrode (110) de la première série 20 d'électrodes (130) et ledit élément conducteur de connexion (320). 9. Procédé de fabrication selon l'une des revendications de procédé précédentes, caractérisé en ce que le matériau isolant électrique (500) a une permittivité relative comprise entre 5 et 15, et une résistivité comprise entre 1011 25 et 1012 Q.cm. 10. Procédé de fabrication selon la revendication précédente, le matériau isolant électrique (500) étant du ESL 4909-mod. 30 11. Procédé de fabrication selon l'une des revendications de procédé précédentes, caractérisé en ce qu'au moins une électrode (110) de la première5 série d'électrodes (130) a une largeur inférieure à une largeur d'une électrode (310) de la deuxième série d'électrodes (330). 12. Procédé de fabrication selon l'une des revendications de procédé précédentes, caractérisé en ce qu'une électrode (310) de la deuxième série d'électrodes (330) comportant au moins deux portions élargies (312) pour mesurer un signal induit par les mouvements de charge dans le volume de matériau semi-conducteur (100), l'étape d'assemblage est effectuée en sorte de mettre en vis-à-vis une électrode (110) de la première série d'électrodes et un espace (313) entre les deux portions élargies (312). 13. Procédé de fabrication selon l'une des revendications de procédé précédentes, le support étant en céramique. 14. Procédé de fabrication selon la revendication précédente, le support étant en alumine. 15. Dispositif de détection de rayonnements ionisants comportant un volume de matériau semi-conducteur (100) apte à subir une séparation locale de charges entre charges positive et négative sous l'effet d'une radiation ionisante, au moins deux électrodes (110) d'une première série d'électrodes (130) sur une surface dudit volume de semi-conducteur (160), un support (300) portant au moins deux électrodes (310) d'une deuxième série d'électrodes (330) recouvertes d'une épaisseur de matériau isolant électrique (500) qui présente une surface (560) à l'opposé des électrodes de la deuxième série (330) et contre ladite surface du volume de semi-conducteur (160), caractérisé en ce que le matériau isolant électrique (500) a une résistivité supérieure ou au moins égale à 10" S2.cm et une permittivité diélectrique relative supérieure à 5. 16. Dispositif de détection de rayonnements ionisants comportant un volume de matériau semi-conducteur (100) apte à subir une séparation locale de charges entre charges positive et négative sous l'effet d'une radiation ionisante, au moins deux bandes formant électrodes (110) d'une première série d'électrodes (130) sur une surface dudit volume de semi-conducteur (160), un support portant au moins deux électrodes (310) d'une deuxième série d'électrodes (330) recouvertes d'une épaisseur de matériau isolant électrique (500), une surface (560) de l'épaisseur de matériau diélectrique à l'opposé des électrodes de la deuxième série étant contre ladite surface du volume de semi-conducteur (160), caractérisé en ce qu'une électrode (310) de la deuxième série d'électrodes (330) comporte au moins deux portions élargies (312) pour mesurer un signal, une bande formant électrode de la première série d'électrodes étant positionnée en vis-à-vis d'un espace (313) entre les deux portions élargies (312). 17. Dispositif de détection de rayonnements ionisants comportant un volume de matériau semi-conducteur (100) apte à subir une séparation locale de charges entre charges positive et négative sous l'effet d'une radiation ionisante, sur une surface dudit volume de semi-conducteur (160), au moins deux bandes formant électrodes (110) d'une première série d'électrodes (130), un support (300) portant au moins deux électrodes (310) d'une deuxième série d'électrodes (330) recouvertes d'une épaisseur de matériau isolant électrique (500), une surface (560) de l'épaisseur de matériau diélectrique à l'opposé des électrodes de la deuxième série étant contre la première surface, caractérisé en ce qu'une bande formant électrode (110) de la première série d'électrodes a une largeur inférieure à une largeur d'une électrode (310) de la deuxième série d'électrodes.25